【手続補正書】
【提出日】平成25年12月5日(2013.12.5)
【手続補正１】
【補正対象書類名】明細書
【補正対象項目名】００２６
【補正方法】変更
【補正の内容】
【００２６】
（式中、ＲはＣ１〜Ｃ３アルキル基であり、
Ｒ’はそれぞれの場合にＣ１〜Ｃ３アルキル基であり、
ｓは１〜３の整数であり；
ｍは１〜１２の整数であり；
Ａは窒素又は酸素であり；
Ａが窒素である場合にｐは２であり、Ａが酸素である場合にｐは１であり；
ｗは０、１又は２である）
により表される、ポリヒドロキシ又はポリアミノ分子にぶら下がっているジアルキルイルアミノ基を含む化合物であり；
（ｉ．ｂ．３）は、式ＩＩＩ：
Ｒ２−（ＣＨ２）ｙ−ＣＨ（２−ｘ）Ｒｘ−ＡＨｐ          ＩＩＩ
（式中、Ｒ２は、ＮＲ’２又は５置換の１−アザ−３，７−ジオキサビシクロ［３．３．０］オクタンであり；
Ｒ、Ｒ’、Ａ及びｐは上記定義の通りであり；
ｙは０〜１２であり；
ｘは０、１又は２である）
により表されるモノヒドロキシ又はモノアミノ構造にぶら下がっているジメチルアミノ基を含む化合物であり；
（ｉ．ｂ．４）は、置換基がアミノ−又はヒドロキシ−置換Ｃ１〜Ｃ６直鎖又は分岐アルキルであるビス−Ｎ−置換ピペラジンであり；
（ｉ．ｂ．５）は、式ＩＶ：
Ｒ３−ＮＨ−Ｒ                    ＩＶ
（式中、Ｒ３はＣ５〜Ｃ６シクロアルキル基であり、Ｒは上記定義の通りである）
により表される化合物であり；
（ｉ．ｂ．６）は、式Ｖ：
ＨｐＢ−（ＣＨ２）ｎ−Ｎ（Ｒ）−（ＣＨ２）ｎ−ＢＨｐ          Ｖ
（式中、ｎはそれぞれ独立に２〜１２の整数であり；
Ｂはそれぞれの場合に独立に酸素、窒素又は水素であり、ただし、一度にＢのうちのたった１つが水素であることができることを条件とし；
ＲはＣ１〜Ｃ３アルキル基であり；
Ｂが水素である場合にｐは０に等しく、Ｂが酸素である場合にｐは１であり、Ｂが窒素である場合にｐは２である）
により表される化合物であり；
（ｉ．ｂ．７）は式ＶＩ：
Ｒ２−（ＣＨ２）ｙ−ＮＨ２
（式中、Ｒ２及びｙは上記定義の通りである）
により表される化合物であり；
（ｉ．ｂ．８）は式ＶＩＩ：
【手続補正２】
【補正対象書類名】明細書
【補正対象項目名】００４８
【補正方法】変更
【補正の内容】
【００４８】
本発明のポリオールブレンド（ｉ）は、弾性軟質ポリウレタンフォームを製造するのに有用である。本発明のポリオールブレンド（ｉ）は、ポリオールブレンド（ｉ）の総質量を基準にして４〜７質量％、特に４．５〜６質量％の水を含む高含水量の配合物中で特に利点を提供する。ポリウレタンフォームは、水の存在下、ポリオールブレンド（ｉ）と１又は２種以上の有機ポリイソシアネート（ｉｉ）とを反応させることによって、これらの高含水量の配合物から製造される。フォームは、スラブストックプロセスで又は閉鎖成形型内で製造できる。クローズドモールド成形プロセスは、自動車の座席、ダッシュボード、計器パネル及び他の自動車内装トリム部品などの製品、特に消音用途、例えばカーペット、トランクアイソレーション、ダッシュマット、及びエンジン封入材などを製造するのに好ましい。
【手続補正３】
【補正対象書類名】特許請求の範囲
【補正対象項目名】全文
【補正方法】変更
【補正の内容】
【特許請求の範囲】
【請求項１】
ａ．下記（ｉ．ａ）、（ｉ．ｂ）及び（ｉ．ｃ）を含むポリオールブレンド（ｉ）を用意する工程：
ｉ．ａ．５〜７０質量％の、それぞれ、ヒドロキシル当量１２００〜３０００を有し、かつ、少なくとも７０％の第１級ヒドロキシル基を含むエチレンオキシドキャップドポリプロピレンオキシドを含むポリオール混合物（ｉ．ａ）、ここで、エチレンオキシドキャップドポリプロピレンオキシドの５〜８０質量％は公称で二官能性であり、エチレンオキシドキャップドポリプロピレンオキシドの０．５〜２０質量％は４以上の公称官能価を有し、エチレンオキシドキャップドポリプロピレンオキシドの残り（ただしエチレンオキシドキャップドポリプロピレンオキシドの１．５質量％以上）は公称で三官能性である；
ｉ．ｂ．１〜２０質量％の、２〜８の範囲内の官能価及び１５〜２００の範囲内のヒドロキシル価を有する１又は２種以上の自己触媒性ポリオール化合物（ｉ．ｂ）、ここで、前記自己触媒性ポリオール化合物は少なくとも１個の第３級アミン基を含み、前記自己触媒性ポリオールは、３，３’−ジアミノ−Ｎ−メチルジプロピルアミン、２，２’−ジアミノ−Ｎ−メチルジエチルアミン、２，３−ジアミノ−Ｎ−メチル−エチル−プロピルアミン、又はそれらの混合物からなる群から選択された少なくとも１種の開始剤分子のアルコキシル化により得られたアミン開始ポリオールである；
ｉ．ｃ．２５〜８０質量％の、２以上の官能価、１８００〜２８００のヒドロキシル当量及び０．０６ｍｅｑ／ｇ以下の総不飽和度を有する低不飽和ポリオール（ｉ．ｃ）；
ここで、質量百分率はポリオールブレンド（ｉ）の総質量を基準とする；
ｂ．１又は２種以上の有機ポリイソシアネート（ｉｉ）を用意する工程；
ｃ．発泡剤及び必要に応じて１又は２種以上の添加剤の存在下で、前記ポリオールブレンド（ｉ）と前記有機ポリイソシアネート（ｉｉ）とを連続的に混合することにより反応性ブレンド（ｉｉｉ）を形成する工程；及び
ｄ．得られた反応性ブレンド（ｉｉｉ）を、当該反応性ブレンドを硬化させるのに十分な条件にさらして、弾性軟質ポリウレタンフォームを形成する工程；
を含む、弾性軟質ポリウレタンの製造方法。
【請求項２】
ポリオールブレンド（ｉ）が、
１５〜７０質量％の量のポリオール混合物（ｉ．ａ）；
４〜１０質量％の量のポリオール化合物（ｉ．ｂ）；及び
４０〜７０質量％の量の低不飽和ポリオール（ｉ．ｃ）；
を含む、請求項１に記載の方法。
【請求項３】
ポリオール混合物（ｉ．ａ）のエチレンオキシドキャップドポリプロピレンオキシドがそれぞれ１７００〜２２００のヒドロキシル当量及び６〜８の公称官能価を有する、請求項１又は２に記載の方法。
【請求項４】
前記自己触媒性ポリオール化合物（ｉ．ｂ）中の開始剤分子が３，３’−ジアミノ−Ｎ−メチルジプロピルアミンである、請求項１〜３のいずれか一項に記載の方法。
【請求項５】
低不飽和ポリオール（ｉ．ｃ）が０．０４ｍｅｑ／ｇ以下の総不飽和度を有する、請求項１〜４のいずれか一項に記載の方法。
【請求項６】
前記発泡剤が水である、請求項１〜５のいずれか一項に記載の方法。
【請求項７】
前記弾性軟質ポリウレタンフォームが、ＡＳＴＭ  Ｄ３５７４により求めた場合に４２ｋｇ／ｍ３以下の密度を有する、請求項１〜６のいずれか一項に記載の方法。
【請求項８】
ｃ．１．閉鎖成形型内で反応性ブレンド（ｉｉｉ）を発泡させる工程；
ｅ．閉鎖成形型を開ける工程；及び
ｆ．弾性軟質ポリウレタンフォームを取り出す工程；
をさらに含み、工程ｃ．１は工程ｃの後かつ工程ｄの前に行われ、工程ｅ及びｆは工程ｄの後に、弾性軟質ポリウレタンフォームが最長で５５秒間の離型時間を有するように順次行われる、請求項１〜７のいずれか一項に記載の方法。
【請求項９】
前記弾性軟質ポリウレタンフォームが、ＡＳＴＭ  Ｄ３５７４により求めた場合に１５％以下の圧縮永久歪を有する、請求項１〜８のいずれか一項に記載の方法。
【請求項１０】
前記弾性軟質ポリウレタンフォームが、１００μｇ／ｇ以下の揮発性有機化合物レベル（ＶＯＣ）及び２５０μｇ／ｇ以下の放散性有機ガスレベル（ＦＯＧ）を有し、ここで、ＶＯＣ及びＦＯＧはＶＤＡ  ２７８に従って求められる、請求項１〜９のいずれか一項に記載の方法。
【請求項１１】
前記弾性軟質ポリウレタンフォームが自動車の騒音及び振動吸収用途で使用される、請求項１〜１０のいずれか一項に記載の方法。